FR 2911131 A1 20080711 FR 0700085 A 20070109 UTILISATION D'UN ADDITIF RHEOLOGIQUE DANS LA FABRICATION PAR VIBROCOMPACTION D'UNE FORMULATION A BASE D'EAU ET DE LIANT HYDRAULIQUE, FORMULATION OBTENUE La présente invention concerne le secteur technique des formulations à base d'eau et d'au moins un liant hydraulique, plus particulièrement celles obtenues par un procédé de fabrication mettant en oeuvre une étape de vibrocompaction et faisant intervenir un agent régulateur de rhéologie desdites formulations. En vue d'obtenir une pièce à base d'eau et d'au moins un liant hydraulique, et à partir de la technique de vibrocompaction, on met en général en oeuvre : 1) une étape de fabrication d'une formulation contenant au moins un liant hydraulique, de l'eau, un additif rhéologique, et éventuellement des granulats et 15 éventuellement d'autres additifs, par mélange de ces différents constituants, 2) une étape de repos de la formulation après mélange, 3) une étape d'introduction dans un moule de ladite formulation, 4) une étape qui est la combinaison d'une action de compression et d'une action de vibration exercées sur le moule, 20 5) une étape de sortie du moule de la pièce obtenue à l'issue de l'étape 4). Cette technique est notamment décrite dans le document "Influence de l'adjuvantation sur les propriétés du béton de ciment poreux et drainant" (Matériaux et Constructions, 25 vol. 33, décembre 2000, pp 647-54). La Demanderesse indique qu'à travers le terme "granulats", on entend désigner selon le vocable bien connu de l'homme du métier des charges, des sablons, des sables, des graves, des gravillons, des ballasts et leurs mélanges, tels que définis par la norme française XP P 18-540 (ladite norme classe en fait ces matériaux à partir d'un certain nombre de caractéristiques telles que taille des 30 grains ou classe granulaire, teneur en fines, module de finesse, propreté, indices de concassages éventuels, sensibilité au gel, dureté, etc... caractéristiques qu'il n'est pas essentiel de rappeler ici). L'additif rhéologique mis en oeuvre au cours de ce procédé doit procurer à la formulation un certain nombre de propriétés, au niveau de chacune des étapes qui caractérise ce procédé. Pendant l'étape 1) de mélange, il est souhaitable que la formulation présente une excellente "fluidité", cette fluidité conditionnant la répartition homogène des différents constituants dans le mélange. Cette fluidité se traduit par une faible viscosité de la formulation pendant cette étape. Après mélange, c'est-à-dire au cours de l'étape 2), la viscosité de la formulation doit augmenter. Pendant l'étape 3) d'introduction de la formulation au sein du moule, il est souhaitable que ladite formulation possède un bon "écoulement" : cet écoulement traduit l'aptitude de ladite formulation à être déversée de manière continue dans le moule et ce, sans que sa viscosité n'augmente de manière trop importante : ceci pourrait notamment obstruer les tuyaux dans lesquels transite la formulation pour être introduite dans le moule, ou encore empêcher le remplissage complet du moule ce qui se traduit au final par des défauts à la surface de la pièce ainsi fabriquée. En vue d'obtenir un bon écoulement, la viscosité de la formulation doit fortement diminuer pendant cette étape. De plus, cette diminution doit être la plus rapide possible, l'opération d'introduction de la formulation dans le moule ne durant que quelques secondes. Au cours de l'étape 4) de vibrocompaction, où la formulation est soumise à d'importantes contraintes de cisaillement (action de vibration) et de pression (action de compaction), on recherche une excellente "fluidité", ce qui se traduit pendant cette étape par une faible valeur de la viscosité de la formulation : ce qui permet à la formulation d'épouser parfaitement la surface interne du 30 moule dans lequel elle est introduite d'une part, sans quoi on pourrait observer des défauts à la surface de la pièce finale, et ce qui permet d'obtenir au sein du moule un matériau présentant une excellente compacité d'autre part, ce qui conduit à une amélioration des propriétés de résistance mécanique de la pièce finale. La Demanderesse précise que cette compacité traduit à la fois une répartition homogène des différents constituants de la formulation au sein du moule, ainsi qu'une porosité réduite au sein de la pièce finale, de même qu'un nombre réduit de défauts macroscopiques (comme des zones à forte concentration en liant, ou en granulats lorsque ces derniers sont présents dans la formulation). D'autre part, les étapes d'introduction dans le moule et de vibrocompaction ne durant au total que quelques dizaines de secondes, il est très important que la viscosité de la formulation passe rapidement d'une valeur élevée (état au repos) à une valeur faible (étapes d'introduction dans le moule et de vibrocompaction). Enfin, suite à l'opération 5) de démoulage, on souhaite obtenir une pièce finale : 15 "non collante", c'est-à-dire qui n'adhère pas aux parois internes du moule, afin de ne pas créer des défauts de surface, et "cohésive", c'est-à-dire qu'elle conserve la compacité qu'elle a acquise pendant l'étape de vibrocompaction : on cherche alors à obtenir une 20 augmentation la plus rapide possible de la viscosité de la formulation en vue d'obtenir le plus rapidement possible la cohésion de la pièce finale. Ainsi, l'ensemble de ces propriétés peut être résumé par : 25 une viscosité élevée de la formulation en absence de contrainte (étapes de repos et de démoulage), une faible viscosité de ladite formulation en présence d'une contrainte de cisaillement élevée (étapes de mélange, d'introduction de la formulation dans le moule et de vibrocompaction), 30 un passage très rapide d'une faible viscosité sous haut cisaillement à une viscosité élevée sous faible cisaillement pour cette formulation, et inversement, un aspect non collant et cohésif de la pièce finale à la sortie du moule, ce qu'on qualifiera désormais de "problème technique complexe" résolu dans la présente Demande. Poursuivant ses recherches en vue d'améliorer l'ensemble de ces propriétés, la Demanderesse a mis au point l'utilisation d'un additif rhéologique, dans un procédé de fabrication par vibrocompaction d'une formulation à base d'eau et d'au moins un liant hydraulique, caractérisée en ce que ledit additif est une émulsion d'au moins un copolymère non réticulé constitué : a) d'acide (méth)acrylique, b) de (méth)acrylate d'alkyle ayant de 1 à 25 atomes de carbone, ce méthacrylate d'alkyle étant préférentiellement le (méth)acrylate d'éthyle, c) d'un monomère de formule R, û (R2O)n, û R3, où : R, désigne un radical contenant une fonction insaturée polymérisable, appartenant au groupe des vinyliques ainsi qu'au groupe des esters acrylique, méthacrylique, maléique, ainsi qu'au groupe des insaturés uréthannes tels que les acryluréthanne, méthacryluréthanne, a-a' diméthyl-isopropénylbenzyluréthanne, alyuréthanneä de même qu'au groupe des éthers allyliques ou vinyliques substitués ou non, ou encore au groupe des amides ou des imides éthyléniquement insaturées, ou encore au groupe constitué par l'acrylamide et le méthacrylamide, et préférentiellement méthacrylique, - R2O désigne un groupe d'oxyde d'alkylène ayant de 1 à 6 atomes de carbone, préférentiellement un groupe d'oxyde d'éthylène et d'oxyde de propylène, très 25 préférentiellement un groupe d'oxyde d'éthylène, - m est un entier compris entre 20 et 30, préférentiellement entre 23 et 27, et est très préférentiellement égal à 25, R3 désigne une chaîne alkyle linéaire ou ramifiée ayant de 28 à 33 atomes de carbone, préférentiellement de 30 à 33 atomes de carbone, et ayant très 30 préférentiellement 32 atomes de carbone. L'examen de l'état de la technique en vue de résoudre le "problème technique complexe" objet de la présente Demande, va démontrer qu'aucun des documents accessibles à l'homme du métier ne dévoile ni ne suggère la solution objet de la présente invention. L'homme du métier connaît le document US 6 573 326, qui décrit des épaississants à base de copolymères de l'alcool vinylique partiellement saponifié, pouvant être mis en oeuvre dans la fabrication de matrices contenant un liant hydraulique. Ce document révèle des mesures d'étalement d'une composition cimentaire, effectuées après vibration de ladite composition : l'épaississant selon cette invention permet de diminuer la valeur de l'étalement. L'homme du métier connaît aussi le document US 2005 / 011416, qui décrit l'utilisation d'un couple constitué d'un agent épaississant et d'un additif hydrophobe, dans la fabrication d'articles à base de ciment, notamment à travers la méthode de vibrocompaction. L'agent épaississant est choisi parmi les acides carboxyliques, les poly(méth)acrylates, polyuréthannes, polyéthers, alginates, polyoses, polyimines, polyamides, les dérivés de cellulose, l'acide silicique, alors que l'additif hydrophobe est choisi parmi les (hydro)silanes, les siloxanes, les silicones, les siliconates, les fluorosilicates, les acides gras, les cires, les résines époxydes, acryliques, polyuréthannes, les silicates de sodium. et les esters de l'acide silicique. Il est indiqué que la mise en oeuvre de ce couple permet, lors de la fabrication d'une pièce en ciment par vibrocompaction, d'obtenir un produit final homogène, qui ne colle pas au moule et présentant une bonne résistance mécanique. On connaît aussi le document FR 2 836 141 qui, par rapport aux précédents documents, attire l'attention de l'homme du métier sur un certain type de polymères qui permettent de conférer des performances avantageuses aux produits cimentaires fabriqués par vibrocompaction. Ces polymères sont constitués d'acide (méth)acrylique, de (méth)acrylate d'alkyle, et d'un troisième monomère disposant d'une fonction polymérisable et qui est terminé par une chaîne grasse et / ou hydrophobe. Le mécanisme de fonctionnement de tels polymères n'est pas abordé dans ce document ; il sera explicité en détail lorsqu'on discutera l'enseignement du document US 2006 / 054056, qui propose une explication détaillée de ce mécanisme. Ainsi, le document FR 2 836 141 décrit-il des compositions à base de liants hydrauliques extrudables ou pressables dans lesquelles le rapport eau / liant est inférieur ou égal à 0,25, et comprenant un agent de rhéologie constitué d'acide méthacrylique, d'un méthacrylate d'alkyle qui est préférentiellement le (méth)acrylate d'éthyle, et d'un tiers monomère comprenant une fonction insaturée polymérisable et une chaîne du type : -COO- (R,O),,, û RZ ou ûCO- N (Rd û (R,O),,, - RZ RZ étant un groupe alkyle linéaire ou ramifié ayant de 1 à 35 atomes de carbone, Rt est un groupe alkylène ayant de 1 à 6 atomes de carbone, Rp est H ou un groupe alkyle ayant de 1 à 8 atomes de carbone, m est compris entre 1 et 50. Les exemples et les revendications de ce document démontrent que les tiers monomères préférés possèdent des chaînes ayant de 5 à 35 motifs éthoxylés et un groupement hydrophobe ayant de 18 à 35 atomes de carbone, les tiers monomères les plus préférés étant le méthacrylate de béhénylétherpolyéthylène glycol et le méthacrylate de méthoxypolyéthylène glycol ayant de 10 à 35 motifs éthoxylés. Les avantages procurés par de tels polymères sont des performances mécaniques améliorées, une meilleure compacité et l'absence de défauts de surface. Toutefois, aucun des 3 documents précédents (US 6 573 326, US 2005 / 011416, FR 2 836 141) ne vise à résoudre le "problème technique complexe" objet de la présente Demande. La Demanderesse indique que le document faisant office d'état de la technique le plus proche est le document US 2006 / 054056. Ce document enseigne la mise en oeuvre, notamment dans la fabrication par vibrocompaction de pièces contenant un liant hydraulique, de différents additifs chimiques qui sont notamment des polymères associatifs. La Demanderesse souhaite indiquer que les mécanismes d'action et les caractéristiques des épaississants associatifs, tels que les épaississants associatifs de type HASE (hydrophobically alkali swellable emulsions), sont aujourd'hui bien connus, mais ont été essentiellement décrits dans un domaine très éloigné de celui de la présente Demande : celui des peintures. On peut ainsi se référer aux documents "Rheology modifiers for water-borne paints" (Surface Coatings Australia, 1985, pp. 6-10) et "Rheological modifiers for water-based paints : the most flexible tools for your formulations" (Eurocoat 97, UATCM, vol. 1, pp 423-442). Ces épaississants associatifs sont des polymères hydrosolubles disposant de groupements hydrophobes insolubles. Une fois de telles molécules introduites dans l'eau, les groupements hydrophobes qu'elles contiennent sont susceptibles de s'assembler sous forme d'agrégats micellaires. Ces agrégats sont reliés entre eux par les parties hydrophiles des polymères : il y a alors formation d'un réseau tridimensionnel qui provoque l'augmentation de la viscosité du milieu. En présence d'une contrainte, il y a destruction du réseau tridimensionnel et on observe une diminution de la viscosité du milieu. Tel qu'indiqué dans le document US 2006 / 0054056, de tels polymères ne développent pas de propriétés épaississantes en présence de cisaillement : la formulation est donc très fluide pendant l'étape de vibrocompaction, ce qui améliore sa compacité (réduction de la porosité, du nombre de défauts macroscopiques, répartition homogène des constituants de la formulation). Lorsque cesse la contrainte, le mécanisme d'épaississement associatif se développe et on obtient une formulation parfaitement cohésive, ce qui lui permet de conserver sa compacité et de présenter une résistance à la compression améliorée. Aussi, le document US 2006 / 0054056 a bien pour objet d'obtenir un bon écoulement de la formulation au sein du moule, une bonne fluidité de ladite formulation pendant la vibrocompaction, et un aspect non collant et cohésif de la pièce finale à la sortie du moule : on n'observe pas de morceaux collés sur les parois internes du moule, ni des défauts à la surface de la pièce fabriquée. On notera cependant que le problème technique complexe objet de la présente Demande n'est que partiellement résolu : en effet, le document US 2006 / 0054056 ne cherche pas à améliorer la rapidité de la transition entre une faible viscosité sous haut cisaillement et une viscosité élevée sous faible cisaillement, et inversement. Il s'agit pourtant d'une propriété fondamentale pour l'homme du métier, puisqu'elle caractérise l'aptitude d'une formulation à acquérir rapidement un degré de cohésion élevé (lorsque la pièce est démoulée), et son aptitude à être rapidement mise en oeuvre dans le moule (lors du remplissage et de la vibrocompaction). Comme on le verra par la suite, non seulement le document US 2006 / 0054056 ne cherche pas à résoudre ce problème, mais les polymères particuliers qu'il dévoile ne permettent pas la résolution de ce problème. Les polymères mis en oeuvre dans ce document sont essentiellement des épaississants utilisés dans le domaine des peintures, tels que des épaississants acryliques classiques comme le CarbopolTM (NOVEONTM), ou des épaississants associatifs acryliques appartenant aux gammes AquaflowTM (HERCULESTM), AcrysolTM et AcusolTM (ROHM & HAASTM), les produits préférés et mis en oeuvre dans les exemples étant l'AcrysolTM TT 935 (3 exemples sur 4) et à moindre degré le CarbopolTM Aqua 30 (1 exemple sur 4). L'AcrysolTM TT 935 est un produit constitué d'acide méthacrylique, d'acrylate d'éthyle, et d'un tiers monomère avec une fonction polymérisable, disposant d'un maillon avec 20 motifs oxyéthylés et d'une chaîne grasse ayant 18 atomes de carbone. Le CarbopolTM Aqua 30 est un épaississant acrylique réticulé. La Demanderesse, poursuivant ses recherches en vue d'améliorer, pour une formulation contenant de l'eau et au moins un liant hydraulique, l'ensemble des propriétés suivantes : viscosité élevée de la formulation en absence de contrainte (étapes de repos et de démoulage), faible viscosité de la formulation en présence d'une contrainte de cisaillement élevée (étapes de mélange, d'introduction de la formulation dans le moule et de vibrocompaction), passage très rapide d'une faible viscosité sous haut cisaillement à une viscosité élevée sous faible cisaillement, et inversement, aspect non collant et cohésif de la pièce finale à la sortie du moule, a mis au point l'utilisation, dans un tel procédé de fabrication, d'un additif rhéologique caractérisé en ce qu'il est une émulsion d'au moins un copolymère non réticulé et constitué : a) d'acide (méth)acrylique, b) de (méth)acrylate d'alkyle ayant de 1 à 25 atomes de carbone, préférentiellement de 1 à 4 atomes de carbone, ce méthacrylate d'alkyle étant préférentiellement le (méth)acrylate d'éthyle, c) d'un monomère de formule R, - (R2O),,, - R3, où : R, désigne un radical contenant une fonction insaturée polymérisable, appartenant au groupe des vinyliques ainsi qu'au groupe des esters acrylique, méthacrylique, maléique, ainsi qu'au groupe des insaturés uréthannes tels que les acryluréthanne, méthacryluréthanne, a-a' diméthyl-isopropényl-benzyluréthanne, allyluréthanne, de même qu'au groupe des éthers allyliques ou vinyliques substitués ou non, ou encore au groupe des amides ou des imides éthyléniquement insaturées, ou encore au groupe constitué par 1'acrylamide et le méthacrylamide, et préférentiellement méthacrylique, R2O désigne un groupe d'oxyde d'alkylène ayant de 1 à 6 atomes de carbone, préférentiellement un groupe d'oxyde d'éthylène et d'oxyde de propylène, très préférentiellement un groupe d'oxyde d'éthylène, m est un entier compris entre 20 et 30, préférentiellement entre 23 et 27, et est très préférentiellement égal à 25, R3 désigne une chaîne alkyle linéaire ou ramifiée ayant de 28 à 33 atomes de carbone, préférentiellement de 30 à 33 atomes de carbone, et ayant très préférentiellement 32 atomes de carbone. De manière tout à fait surprenante, ces copolymères permettent d'améliorer les 30 propriétés visées par le problème technique complexe objet de la présente Demande. Un des mérites de la Demanderesse est d'avoir su identifier, par rapport au document FR 2 836 141, des intervalles préférentiels pour le monomère c) au niveau de la longueur de la chaîne oxyde d'alkylène d'une part, et au niveau de la longueur de la chaîne alkyle d'autre part. Le choix de ces intervalles apparaît également comme une sélection par rapport au document US 2006 / 054056, dont l'enseignement général consiste à dévoiler la mise en oeuvre de polymères acryliques dont certains sont réticulés et d'autres sont associatifs, dans une fabrication par vibrocompaction d'une formulation contenant de l'eau et au moins un liant hydraulique. Un autre des mérites de la Demanderesse repose sur l'étroitesse des intervalles qu'elle propose. Il apparaît en effet que les sélections selon la présente invention sont très restreintes par rapport à l'enseignement général du document US 2006 / 054056 portant sur l'emploi de polymères acryliques réticulés ou associatifs, et par rapport aux larges intervalles indiqués dans le document FR 2 836 141, où on indique de 1 à 50 motifs oxyéthylés et de 1 à 35 atomes de carbone dans le groupe terminal du troisième monomère. Enfin, un autre mérite de la Demanderesse repose sur les valeurs particulières qui délimitent ces intervalles : ces valeurs très particulières définissent un ensemble de polymères qui, de manière tout à fait surprenante et bien plus avantageuse que les polymères cités préférentiellement dans les documents FR 2 836 141 et US 2006 1 054056, améliorent nettement le comportement rhéologique des compositions à base de liant hydraulique dans lesquelles ils sont mis en oeuvre. Les exemples de la présente Demande démontrent notamment que les polymères de la présente invention permettent : d'augmenter de manière bien plus importante que les polymères préférés et divulgués dans les documents FR 2 836 141 et US 2006 / 054056, la valeur de la viscosité de la formulation lorsque celle-ci est soumise à un faible cisaillement, et surtout de passer de façon beaucoup plus rapide que les polymères préférés et divulgués dans les documents FR 2 836 141 et US 2006 / 054056, d'une faible viscosité sous haut cisaillement à une viscosité élevée sous faible cisaillement, et inversement, tout en conduisant à une très faible viscosité sous haut cisaillement, et en permettant d'obtenir des pièces cohésives et non collantes. Aussi, un premier objet de l'invention consiste en l'utilisation d'un additif rhéologique, dans un procédé de fabrication par vibrocompaction d'une formulation contenant de l'eau et au moins un liant hydraulique, cette utilisation étant caractérisée en ce que ledit additif est une émulsion d'au moins un copolymère non réticulé et constitué : a) d'acide (méth)acrylique, b) de (méth)acrylate d'alkyle ayant de 1 à 25 atomes de carbone, préférentiellement de 1 à 4 atomes de carbone, ce méthacrylate d'alkyle étant préférentiellement le (méth)acrylate d'éthyle, c) d'un monomère de formule R, û (R2O)m û R3, où : R, désigne un radical contenant une fonction insaturée polymérisable, appartenant au groupe des vinyliques ainsi qu'au groupe des esters acrylique, méthacrylique, maléique, ainsi qu'au groupe des insaturés uréthannes tels que les acryluréthanne, méthacryluréthanne, a-a' diméthyl- isopropényl-benzyluréthanne, allyluréthanne, de même qu'au groupe des éthers allyliques ou vinyliques substitués ou non, ou encore au groupe des amides ou des imides éthyléniquement insaturées, ou encore au groupe constitué par 1'acrylamide et le méthacrylamide, et préférentiellement méthacrylique, R2O désigne un groupe d'oxyde d'alkylène ayant de 1 à 6 atomes de carbone, préférentiellement un groupe d'oxyde d'éthylène et d'oxyde de propylène, très préférentiellement un groupe d'oxyde d'éthylène, m est un entier compris entre 20 et 30, préférentiellement entre 23 et 27, et est très préférentiellement égal à 25, - R3 désigne une chaîne alkyle linéaire ou ramifiée ayant de 28 à 33 atomes de carbone, préférentiellement de 30 à 33 atomes de carbone, et ayant très préférentiellement 32 atomes de carbone. La Demanderesse indique que, l'expression "additif rhéologique" est parfaitement définie, en ce sens qu'elle renvoie à un composé permettant d'améliorer l'ensemble des propriétés suivantes : - viscosité élevée en absence de contrainte (étapes de repos et de démoulage), faible viscosité en présence d'une contrainte de cisaillement élevée (étapes de mélange, d'introduction de la formulation dans le moule et de vibrocompaction), passage très rapide d'une faible viscosité sous haut cisaillement à une viscosité élevée sous faible cisaillement, et inversement, aspect non collant et cohésif de la pièce finale à la sortie du moule. Cette utilisation d'un additif rhéologique qui est une émulsion d'au moins un copolymère non réticulé, est aussi caractérisée en ce que ledit copolymère est constitué, exprimé en pourcentage en poids de chacun des constituants (le total a + b + c étant égal à100%), de: a) 25 % à 60 %, préférentiellement 30 % à 50 % d'acide (méth)acrylique, b) 40 % à 75 %, préférentiellement 50 % à 70 % de (méth)acrylate d'alkyle ayant de 1 à 25 atomes de carbone, préférentiellement de 1 à 4 atomes de carbone, ce méthacrylate d'alkyle étant préférentiellement le (méth)acrylate d'éthyle, c) 1 % à 20 %, préférentiellement 5 % à 15 % d'un monomère de formule R, ù (R2O)m ù R3, où : R, désigne un radical contenant une fonction insaturée polymérisable, appartenant au groupe des vinyliques ainsi qu'au groupe des esters acrylique, méthacrylique, maléique, ainsi qu'au groupe des insaturés uréthannes tels que les acryluréthanne, méthacryluréthanne, a- a' diméthylisopropényl-benzyluréthanne, allyluréthanne, de même qu'au groupe des éthers allyliques ou vinyliques substitués ou non, ou encore au groupe des amides ou des imides éthyléniquement insaturées, ou encore au groupe constitué par l'acrylamide et le méthacrylamide, et préférentiellement méthacrylique, R2O désigne un groupe d'oxyde d'alkylène ayant de 1 à 6 atomes de carbone, préférentiellement un groupe d'oxyde d'éthylène et d'oxyde de propylène, très préférentiellement un groupe d'oxyde d'éthylène, m est un entier compris entre 20 et 30, préférentiellement entre 23 et 27, et est très préférentiellement égal à 25, R3 désigne une chaîne alkyle linéaire ou ramifiée ayant de 28 à 33 atomes de carbone, préférentiellement de 30 à 33 atomes de carbone, et ayant très préférentiellement 32 atomes de carbone. Cette utilisation d'un additif rhéologique qui est une émulsion d'au moins un copolymère non réticulé, est aussi caractérisée en ce que ledit copolymère est totalement ou partiellement neutralisé par au moins un agent de neutralisation, choisi parmi les hydroxydes et / ou oxydes de calcium, de magnésium, de lithium, de baryum, les hydroxydes de sodium, de potassium, ou l'ammoniaque, les amines primaires, secondaires, ou tertiaires, et leurs mélanges. Cette utilisation d'un additif rhéologique qui est une émulsion d'au moins un copolymère non réticulé, est aussi caractérisée en ce que ledit copolymère est obtenu par des procédés de polymérisation radicalaire en solution, en émulsion directe ou inverse, en suspension ou précipitation dans des solvants, en présence de systèmes catalytiques et d'agents de transfert, ou encore par des procédés de polymérisation radicalaire contrôlée et préférentiellement par la polymérisation contrôlée par des nitroxydes (NMP) ou par des cobaloxymes, la polymérisation par transfert d'atome radicalaire (ATRP), la polymérisation radicalaire contrôlée par des dérivés soufrés, choisis parmi des carbamates, des dithioesters ou des trithiocarbonates (RAFT) ou des xanthates. Cette utilisation d'un additif rhéologique, dans un procédé de fabrication par vibrocompaction d'une formulation contenant de l'eau et au moins un liant hydraulique, est aussi caractérisée en ce que le rapport eau / liant hydraulique (E/L) est strictement supérieur à 0,25, préférentiellement 0,30, très préférentiellement 0,35. Cette utilisation d'un additif rhéologique, dans un procédé de fabrication par vibrocompaction d'une formulation contenant de l'eau et au moins un liant hydraulique, est aussi caractérisée en ce que ladite formulation contient de 0,05 % à 3 %, préférentiellement de 0,1 % à 2 %, très préférentiellement de 0,1 % à 1,5 % en poids sec dudit additif rhéologique par rapport au poids sec de liant hydraulique. Cette utilisation d'un additif rhéologique, dans un procédé de fabrication par vibrocompaction d'une formulation contenant de l'eau et au moins un liant hydraulique, est aussi caractérisée en ce que ladite formulation contient aussi des granulats. Cette utilisation d'un additif rhéologique, dans un procédé de fabrication par vibrocompaction d'une formulation contenant de l'eau et au moins un liant hydraulique, est aussi caractérisée en ce que ladite formulation contient aussi un autre additif choisi parmi un plastifiant, un superplastifiant, un dispersant, un antimousse ou leurs mélanges. Cette utilisation d'un additif rhéologique, dans un procédé de fabrication par vibrocompaction d'une formulation contenant de l'eau et au moins un liant hydraulique, est aussi caractérisée en ce que ledit procédé comporte : 1) une étape de fabrication d'une formulation contenant au moins un liant 20 hydraulique, de l'eau, éventuellement des granulats et éventuellement d'autres additifs choisis parmi un plastifiant, un superplastifiant, un dispersant, un antimousse ou leurs mélanges, par mélange de ces différents constituants, 2) une étape de repos de la formulation après mélange, 3) une étape d'introduction dans un moule de ladite formulation, 25 4) une étape qui est la combinaison d'une action de compression et d'une action de vibration exercées sur le moule, 5) une étape de sortie du moule de la pièce obtenue à l'issue de l'étape 4). Un autre objet de l'invention est une formulation contenant de l'eau et au moins un liant 30 hydraulique, ainsi qu'un additif rhéologique caractérisé en ce qu'il est une émulsion d'au moins un copolymère non réticulé constitué : a) d'acide (méth)acrylique, b) de (méth)acrylate d'alkyle ayant de 1 à 25 atomes de carbone, préférentiellement de 1 à 4 atomes de carbone, ce méthacrylate d'alkyle étant préférentiellement le (méth)acrylate d'éthyle, c) d'un monomère de formule R, -- (R2O)m ù R3, où : R, désigne un radical contenant une fonction insaturée polymérisable, appartenant au groupe des vinyliques ainsi qu'au groupe des esters acrylique, méthacrylique, maléique, ainsi qu'au groupe des insaturés uréthannes tels que les acryluréthanne, méthacryluréthanne, a- a' diméthylisopropényl-benzyluréthanne, allyluréthanne, de même qu'au groupe des éthers allyliques ou vinyliques substitués ou non, ou encore au groupe des amides ou des imides éthyléniquement insaturées, ou encore au groupe constitué par 1'acrylamide et le méthacrylamide, et préférentiellement méthacrylique, R2O désigne un groupe d'oxyde d'alkylène ayant de 1 à 6 atomes de carbone, préférentiellement un groupe d'oxyde d'éthylène et d'oxyde de propylène, très préférentiellement un groupe d'oxyde d'éthylène, m est un entier compris entre 20 et 30, préférentiellement entre 23 et 27, et est très préférentiellement égal à 25, R3 désigne une chaîne alkyle linéaire ou ramifiée ayant de 28 à 33 atomes de carbone, préférentiellement de 30 à 33 atomes de carbone, et ayant très préférentiellement 32 atomes de carbone. Cette formulation est aussi caractérisée en ce que ledit copolymère non réticulé est constitué, exprimé en pourcentage en poids de chacun des constituants (le total a + b + c étant égal à 100 %) de : a) 25 % à 60 %, préférentiellement 30 % à 50 % d'acide (méth)acrylique, b) 40 % à 75 %, préférentiellement 50 % à 70 % de (méth)acrylate d'alkyle ayant de 1 à 25 atomes de carbone, préférentiellement de 1 à 4 atomes de carbone, ce méthacrylate d'alkyle étant préférentiellement le (méth)acrylate d'éthyle, c) 1 % à 20 %, préférentiellement 5 % à 15 % d'un monomère de formule R, û (RZO),,, û R3, où : R, désigne un radical contenant une fonction insaturée polymérisable, appartenant au groupe des vinyliques ainsi qu'au groupe des esters acrylique, méthacrylique, maléique, ainsi qu'au groupe des insaturés uréthannes tels que les acryluréthanne, méthacryluréthanne, a-a' diméthylisopropényl-benzyluréthanne, allyluréthanne, de même qu'au groupe des éthers allyliques ou vinyliques substitués ou non, ou encore au groupe des amides ou des imides éthyléniquement insaturées, ou encore au groupe constitué par l'acrylamide et le méthacrylamide, et préférentiellement méthacrylique, R20 désigne un groupe d'oxyde d'alkylène ayant de 1 à 6 atomes de carbone, préférentiellement un groupe d'oxyde d'éthylène et d'oxyde de propylène, très préférentiellement un groupe d'oxyde d'éthylène, m est un entier compris entre 20 et 30, préférentiellement entre 23 et 27, et est très préférentiellement égal à 25, R3 désigne une chaîne alkyle linéaire ou ramifiée ayant de 28 à 33 atomes de carbone, préférentiellement de 30 à 33 atomes de carbone, et ayant très préférentiellement 32 atomes de carbone. Cette formulation est aussi caractérisée en ce que ledit copolymère non réticulé est totalement ou partiellement neutralisé par au moins un agent de neutralisation, choisi parmi les hydroxydes et / ou oxydes de calcium, de magnésium, de lithium, de baryum, les hydroxydes de sodium, de potassium, ou l'ammoniaque, les amines primaires, secondaires, ou tertiaires, et leurs mélanges. Cette formulation est aussi caractérisée en ce que ledit copolymère non réticulé est obtenu par des procédés de polymérisation radicalaire en solution, en émulsion directe ou inverse, en suspension ou précipitation dans des solvants, en présence de systèmes catalytiques et d'agents de transfert, ou encore par des procédés de polymérisation radicalaire contrôlée et préférentiellement par la polymérisation contrôlée par des nitroxydes (NMP) ou par des cobaloxymes, la polymérisation par transfert d'atome radicalaire (ATRP), la polymérisation radicalaire contrôlée par des dérivés soufrés, choisis parmi des carbamates, des dithioesters ou des trithiocarbonates (RAFT) ou des xanthates. Cette formulation contenant de l'eau et au moins un liant hydraulique, ainsi qu'un additif rhéologique, est aussi caractérisée en ce que le rapport eau / liant hydraulique (E/L) est strictement supérieur à 0,25, préférentiellement 0,30, très préférentiellement 0,35. Cette formulation contenant de l'eau et au moins un liant hydraulique, ainsi qu'un additif rhéologique, est aussi caractérisée en ce qu'elle contient de 0,05 % à 3 %, préférentiellement de 0,1 % à 2 %, très préférentiellement de 0,1 % à 1,5 % en poids sec dudit additif rhéologique par rapport au poids sec de liant hydraulique. Cette formulation contenant de l'eau et au moins un liant hydraulique, ainsi qu'un additif rhéologique, est aussi caractérisée en ce qu'elle contient aussi des granulats. Cette formulation contenant de l'eau et au moins un liant hydraulique, ainsi qu'un additif rhéologique, est aussi caractérisée en ce qu'elle contient aussi un autre additif choisi parmi un plastifiant, un superplastifiant, un dispersant, un antimousse ou leurs mélanges. Cette formulation contenant de l'eau et au moins un liant hydraulique, ainsi qu'un additif rhéologique, est aussi caractérisée en ce qu'elle est obtenue par un procédé de 25 vibrocompaction comportant : 1) une étape de fabrication d'une formulation contenant au moins un liant hydraulique, de l'eau, éventuellement des granulats et éventuellement d'autres additifs choisis parmi un plastifiant, un superplastifiant, un dispersant, un 30 antimousse ou leurs mélanges, par mélange de ces différents constituants, 2) une étape de repos de la formulation après mélange, 3) une étape d'introduction dans un moule de ladite formulation, 4) une étape qui est la combinaison d'une action de compression et d'une action de vibration exercées sur le moule, 5) une étape de sortie du moule de la pièce obtenue à l'issue de l'étape 4). Les exemples suivants illustrent l'invention sans toutefois en limiter la portée. EXEMPLES Exemple 1 Cet exemple illustre l'utilisation de polymères selon l'invention et selon l'art antérieur, dans des formulations contenant lesdits polymères, de l'eau et de l'hydroxyde de calcium. On indique que l'hydroxyde de calcium a pour but de reproduire le milieu fortement alcalin et calcique rencontré dans une formulation de liant hydraulique telle que celle utilisée pour la fabrication des blocs. Ces formulations sont soumises à des contraintes rhéologiques permettant de simuler la succession des étapes du procédé industriel de vibrocompaction, à savoir : 1) une étape de fabrication de la formulation par mélange des différents constituants, 2) une étape de repos de la formulation après mélange, 3) une étape d'introduction dans un moule de ladite formulation, 4) une étape qui est la combinaison d'une action de compression et d'une action de vibration exercées sur le moule, 5) une étape de sortie du moule de la pièce obtenue à l'issue de l'étape 4). 20 Pour chacun des essais n 1 à 7, on commence par préparer une formulation selon le mode opératoire suivant. Dans un bécher de 300 ml on pèse 181,3 g d'eau industrielle puis on ajoute 2 g 25 d'hydroxyde de calcium sous agitation modérée. Après 3 minutes d'agitation, on ajoute alors 5 g en poids sec du polymère à tester tout en maintenant l'agitation. Après cet ajout, la formulation est homogénéisée pendant 5 minutes puis stockée pendant 15 heures. Passé ce délai, une série de mesures rhéologiques est effectuée au moyen d'un rhéomètre commercialisé par la société HaakeTM sous le nom de RheostressTM RS 600. 30 A cet effet, le rhéomètre est équipé d'un module de mesure du type plan / plan d'un diamètre de 60 mm. Sur ce module, on dépose environ 2 ml de la formulation puis on règle l'écartement entre les deux surfaces à 0,5 mm. On effectue alors les cycles suivants : application d'un faible cisaillement correspondant à une contrainte égale à 5 Pascals pendant 180 secondes : cette phase correspond aux étapes de stockage après mélange des constituants (étape 2) et de démoulage (étape 5), application d'un fort cisaillement correspondant à une contrainte égale à 200 Pascals pendant 30 secondes : cette phase correspond aux étapes de mélange (étape 1) et d'introduction dans le moule et de vibrocompaction (étapes 4 et 5). L'évolution de la viscosité est représentée sur la figure 1/1. Essai n 1 Cet essai illustre l'art antérieur, et plus particulièrement un des polymères décrits et 15 préférés dans le document US 2006 / 054056: il met en oeuvre le CarbopolTM Aqua 30, qui est un polymère épaississant acrylique réticulé. Essai n 2 Cet essai illustre l'art antérieur, et plus particulièrement un des polymères décrits et 20 préférés dans le document US 2006 / 054056: il met en oeuvre l'AcrysolTM TT 935, qui est un copolymère épaississant acrylique associatif constitué : a) d'acide méthacrylique, b) d'acrylate d'éthyle, c) et d'un tiers monomère possédant une chaîne oxyéthylée ayant 20 motifs 25 d'oxyde d'éthylène et terminée par un groupement hydrophobe ayant 18 atomes de carbone. Essai n 3 Cet essai illustre l'art antérieur, et met en oeuvre un copolymère constitué : 30 a) 36,8 % d'acide méthacrylique, b) 52,0 % d'acrylate d'éthyle, c) 11,2 % d'un monomère de formule R, ù (R20)m ù R3, où : 20 R, représente le groupe méthacrylate, R2O désigne un groupe d'oxyde d'éthylène, m est égal à 25, R3 désigne une chaîne alkyle linéaire ayant 22 atomes de carbone. 5 Essai n 4 Cet essai illustre l'art antérieur, et met en oeuvre un copolymère constitué : a) 36,0 % d'acide méthacrylique, b) 53,7 % d'acrylate d'éthyle, 10 c) 10,3 % d'un monomère de formule R, ù (R2O)m ù R3, où : R, représente le groupe méthacrylate, R2O désigne un groupe d'oxyde d'éthylène, m est égal à 25, 15 R3 désigne une chaîne alkyle ramifiée ayant 20 atomes de carbone. Essai n 5 Cet essai illustre l'art antérieur, et met en oeuvre un copolymère constitué de : a) 38,1 % d'acide méthacrylique, 20 b) 54,2 % d'acrylate d'éthyle, c) 10,3 % d'un monomère qui est un méthacrylate de méthoxypolyéthylène glycol ayant 25 motifs d'oxyde d'éthylène et de poids moléculaire égal à 1 100 g/mole, tel que décrit par exemple dans le document FR 2 836 141 . 25 Essai n 6 Cet essai illustre l'art antérieur, et met en oeuvre un copolymère constitué de : a) 38,1 % d'acide méthacrylique, b) 54,2 % d'acrylate d'éthyle, 30 c) 10,3 % d'un monomère de formule R, ù (R2O)m ù R3, où : R, représente le groupe méthacrylate, R2O désigne un groupe d'oxyde d'éthylène, m est égal à 30, R3 désigne une chaîne alkyle ramifiée ayant 26 atomes de carbone. Essai n 7 Cet essai illustre l'invention, et met en oeuvre un copolymère constitué de : a) 38,1 % d'acide méthacrylique, b) 54,2 % d'acrylate d'éthyle, c) 7,7 % d'un monomère de formule R, ù (R2O),,, ù R3, où : R, représente le groupe méthacrylate, R2O désigne un groupe d'oxyde d'éthylène, - m est égal à 25, R3 désigne une chaîne alkyle ramifiée ayant 32 atomes de carbone. 15 En premier lieu, la Demanderesse indique que les polymères mis en oeuvre pour les essais n 5 et 6 ne permettent pas de réaliser la série de mesure de viscosités, telle qu'indiquée au début de cet exemple. En effet, lorsque la contrainte de cisaillement atteint 200 Pascals, la formulation correspondante est expulsée hors du module de 20 mesure plan / plan, car ladite formulation est beaucoup trop fluide. D'un point de vue pratique, ce comportement se traduit au niveau industriel par l'expulsion de la formulation hors du moule lorsqu'on réalise l'étape de vibrocompaction. Aussi, les polymères correspondant à ces essais ne satisfont pas l'homme du métier. 25 Pour les autres essais, l'examen de la figure 1 démontre que : lorsque la contrainte de cisaillement est faible (par analogie aux étapes 2) de repos après mélange et 5) de démoulage), c'est l'essai n 5 correspondant au 30 polymère selon l'invention qui conduit à la viscosité la plus élevée : ce facteur est très favorable à l'obtention d'une pièce parfaitement cohésive, à la sortie du moule ; lorsque la contrainte de cisaillement augmente, la viscosité chute de manière très brutale pour les polymères correspondant aux essais n 1, 2 et 5, à la différence des polymères mis en oeuvre dans les essais n 3 et 4 : cette propriété est très favorable pour l'étape 3) d'introduction de la formulation au sein du moule et l'étape 4) de vibrocompaction, où ladite formulation doit accéder le plus rapidement possible à un état de grande fluidité, en vue de bien remplir le moule, et de le remplir de manière uniforme ; lorsque la contrainte diminue à nouveau, la viscosité augmente pour tous les essais, mais seul l'essai n 5 conduit à la viscosité la plus élevée : c'est un élément en faveur d'une pièce parfaitement cohésive, lorsque celle-ci est sortie du moule selon l'étape 5) du procédé ; de manière générale, c'est l'essai n 5 qui conduit au rapport le plus élevé entre les valeurs de viscosité à haut et à bas cisaillement (environ égal à 5 décades, alors qu'il n'est qu'au mieux égal à environ 4 décades pour le polymère de l'art antérieur correspondant à l'essai n 3) ; ceci souligne le comportement rhéologique, particulièrement intéressant pour une application en vibrocompaction, apporté par le polymère selon l'invention : il confère aux formulations dans lesquelles il est incorporé deux profils rhéologiques très distincts en fonction de l'état de cisaillement auquel ces formulations sont soumises. Par conséquent, seul le polymère selon l'invention et correspondant à l'essai n 5, permet de résoudre le problème technique complexe objet de la présente Demande. Exemple 2 Cet exemple illustre la mise en oeuvre industrielle d'un polymère selon l'invention, dans 30 un procédé de fabrication d'une formulation qui est un bloc de béton obtenu par la technique de vibrocompaction. Cet exemple illustre aussi la formulation selon l'invention ainsi obtenue.25 Pour la production de blocs de béton (parpaings, pavés...), on introduit dans un malaxeur : 75 litres d'eau, 143 kg de ciment, 200 kg de sable, 1000 kg de gravier, 420 grammes d'un polymère selon l'invention qui est un copolymère non réticulé, et constitué, exprimé en pourcentage en poids de chacun des constituants : a) de 38,1 % d'acide méthacrylique, b) de 54,2 % d'acrylate d'éthyle, c) de 7,7 % d'un monomère de formule R, ù (R2O)m ù R3, où : R, représente le groupe méthacrylate, R2O désigne un groupe d'oxyde d'éthylène, m est égal à 25, R3 désigne une chaîne alkyle ramifiée ayant 32 atomes de carbone Le mélange ainsi obtenu est transféré dans une trémie puis déposé sur un plateau horizontal vibrant. A l'aide d'un tiroir, le béton est uniformément étalé, sous vibration, dans le moule. Dans l'étape suivante, le contenu de ce dernier est compacté sous forte vibration afin d'obtenir la forme souhaitée. Finalement, la pièce en béton est démoulée. Après démoulage, on observe : que la pièce ne possède aucun défaut de surface, et que sa forme correspond bien à celle du moule, qu'il ne subsiste dans le moule aucun résidu de formulation collé sur les parois. De plus, la résistance mécanique de la pièce ainsi obtenue, et mesurée selon la norme NF EN 771-3 est alors égale à 10,1 Mpa. 30 On a cherché à fabriquer selon la méthode précédemment décrite, une pièce à partir de la même formulation que celle précédemment indiquée, mais sans le polymère selon l'invention : ceci s'avère impossible sans réduire la quantité d'eau, qui doit alors être égale à 66 litres. La résistance mécanique obtenue et mesurée selon la norme NF EN 771-3 est alors égale à 9,1 Mpa. Ceci démontre donc bien que le polymère selon l'invention permet également d'augmenter la résistance mécanique des pièces fabriquées par vibrocompaction, selon la méthode décrite dans la présente invention. REVENDICATIONS 1 - Utilisation d'un additif rhéologique, dans un procédé de fabrication par vibrocompaction d'une formulation contenant de l'eau et au moins un liant hydraulique, 5 caractérisée en ce que ledit additif est une émulsion d'au moins un copolymère non réticulé et constitué : a) d'acide (méth)acrylique, b) de (méth)acrylate d'alkyle ayant de 1 à 25 atomes de carbone, préférentiellement 10 de 1 à 4 atomes de carbone, ce méthacrylate d'alkyle étant préférentiellement le (méth)acrylate d'éthyle, c) d'un monomère de formule R, ù (R20),,, ù R3, où : R, désigne un radical contenant une fonction insaturée polymérisable, 15 appartenant au groupe des vinyliques ainsi qu'au groupe des esters acrylique, méthacrylique, maléique, ainsi qu'au groupe des insaturés uréthannes tels que les acryluréthanne, méthacryluréthanne, a-a' diméthylisopropényl-benzyluréthanne, allyluréthanne, de même qu'au groupe des éthers allyliques ou vinyliques substitués ou non, ou encore au groupe des 20 amides ou des imides éthyléniquement insaturées, ou encore au groupe constitué par l'acrylamide et le méthacrylamide, et préférentiellement méthacrylique, R20 désigne un groupe d'oxyde d'alkylène ayant de 1 à 6 atomes de carbone, préférentiellement un groupe d'oxyde d'éthylène et d'oxyde de 25 propylène, très préférentiellement un groupe d'oxyde d'éthylène, m est un entier compris entre 20 et 30, préférentiellement entre 23 et 27, et est très préférentiellement égal à 25, R3 désigne une chaîne alkyle linéaire ou ramifiée ayant de 28 à 33 atomes de carbone, préférentiellement de 30 à 33 atomes de carbone, et ayant très 30 préférentiellement 32 atomes de carbone. 2 - Utilisation selon la revendication 1, caractérisée en ce que ledit copolymère estconstitué, exprimé en pourcentage en poids de chacun des constituants (le total a + b + c étant égal à 100 %), de : a) 25 % à 60 %, préférentiellement 30 % à 50 % d'acide (méth)acrylique, b) 40 % à 75 %, préférentiellement 50 % à 70 % de (méth)acrylate d'alkyle ayant de 1 à 25 atomes de carbone, préférentiellement de 1 à 4 atomes de carbone, ce méthacrylate d'alkyle étant préférentiellement le (méth)acrylate d'éthyle, c) 1 % à 20 %, préférentiellement 5 % à 15 % d'un monomère de formule R, ù (R2O)n, ù R3, où : R, désigne un radical contenant une fonction insaturée polymérisable, appartenant au groupe des vinyliques ainsi qu'au groupe des esters acrylique, méthacrylique, maléique, ainsi qu'au groupe des insaturés uréthannes tels que les acryluréthanne, méthacryluréthanne, aa' diméthyl- isopropényl-benzyluréthanne, allyluréthanne, de même qu'au groupe des éthers allyliques ou vinyliques substitués ou non, ou encore au groupe des amides ou des imides éthyléniquement insaturées, ou encore au groupe constitué par l'acrylamide et le méthacrylamide, et préférentiellement méthacrylique, R2O désigne un groupe d'oxyde d'alkylène ayant de 1 à 6 atomes de carbone, préférentiellement un groupe d'oxyde d'éthylène et d'oxyde de propylène, très préférentiellement un groupe d'oxyde d'éthylène, m est un entier compris entre 20 et 30, préférentiellement entre 23 et 27, et est très préférentiellement égal à 25, R3 désigne une chaîne alkyle linéaire ou ramifiée ayant de 28 à 33 atomes de carbone, préférentiellement de 30 à 33 atomes de carbone, et ayant très préférentiellement 32 atomes de carbone. 3 - Utilisation selon l'une des revendications 1 ou 2, caractérisée en ce que ledit copolymère est totalement ou partiellement neutralisé par au moins un agent de neutralisation, choisi parmi les hydroxydes et / ou oxydes de calcium, de magnésium, delithium, de baryum, les hydroxydes de sodium, de potassium, ou l'ammoniaque, les amines primaires, secondaires, ou tertiaires, et leurs mélanges. 4 - Utilisation selon l'une des revendications 1 à 3, caractérisée en ce que ledit copolymère est obtenu par des procédés de polymérisation radicalaire en solution, en émulsion directe ou inverse, en suspension ou précipitation dans des solvants, en présence de systèmes catalytiques et d'agents de transfert, ou encore par des procédés de polymérisation radicalaire contrôlée et préférentiellement par la polymérisation contrôlée par des nitroxydes (NMP) ou par des cobaloxymes, la polymérisation par transfert d'atome radicalaire (ATRP), la polymérisation radicalaire contrôlée par des dérivés soufrés, choisis parmi des carbamates, des dithioesters ou des trithiocarbonates (RAFT) ou des xanthates. 5 - Utilisation selon l'une des revendications 1 à 4, d'un additif rhéologique dans un procédé de fabrication par vibrocompaction d'une formulation contenant de l'eau et au moins un liant hydraulique, aussi caractérisée en ce que le rapport eau / liant hydraulique (E/L) est strictement supérieur à 0,25, préférentiellement 0,30, très préférentiellement 0,35. 6 - Utilisation selon l'une des revendications 1 à 5, d'un additif rhéologique dans un procédé de fabrication par vibrocompaction d'une formulation contenant de l'eau et au moins un liant hydraulique, caractérisée en ce que ladite formulation contient de 0,05 % à 3 %, préférentiellement de 0,1 % à 2 %, très préférentiellement de 0,1 % à 1,5 % en poids sec dudit additif rhéologique par rapport au poids sec de liant hydraulique. 7 - Utilisation selon l'une des revendications 1 à 6, d'un additif rhéologique dans un procédé de fabrication par vibrocompaction d'une formulation contenant de l'eau et au moins un liant hydraulique, caractérisée en ce que ladite formulation contient aussi des granulats. 8 - Utilisation selon l'une des revendications 1 à 7, d'un additif rhéologique dans un procédé de fabrication par vibrocompaction d'une formulation contenant de l'eau et au30moins un liant hydraulique, caractérisée en ce que ladite formulation contient aussi un autre additif choisi parmi un plastifiant, un superplastifiant, un dispersant, un antimousse ou leurs mélanges. 9 - Utilisation selon l'une des revendications 1 à 8, d'un additif rhéologique dans un procédé de fabrication par vibrocompaction d'une formulation contenant de l'eau et au moins un liant hydraulique, caractérisée en ce que ledit procédé comporte : 1) une étape de fabrication d'une formulation contenant au moins un liant hydraulique, de l'eau, éventuellement des granulats et éventuellement d'autres additifs choisis parmi un plastifiant, un superplastifiant, un dispersant, un antimousse ou leurs mélanges, par mélange de ces différents constituants, 2) une étape de repos de la formulation après mélange, 3) une étape d'introduction dans un moule de ladite formulation, 4) une étape qui est la combinaison d'une action de compression et d'une action de vibration exercées sur le moule, 5) une étape de sortie du moule de la pièce obtenue à l'issue de l'étape 4). 10 - Formulation contenant de l'eau et au moins un liant hydraulique, ainsi qu'un additif 20 rhéologique caractérisé en ce qu'il est une émulsion d'au moins un copolymère non réticulé constitué : a) d'acide (méth)acrylique, b) de (méth)acrylate d'alkyle ayant de 1 à 25 atomes de carbone, préférentiellement 25 de 1 à 4 atomes de carbone, ce méthacrylate d'alkyle étant préférentiellement le (méth)acrylate d'éthyle, c) d'un monomère de formule R, û (R2O),,, û R3, où : R, désigne un radical contenant une fonction insaturée polymérisable, 30 appartenant au groupe des vinyliques ainsi qu'au groupe des esters acrylique, méthacrylique, maléique, ainsi qu'au groupe des insaturés uréthannes tels que les acryluréthanne, méthacryluréthanne, a-a' diméthyl-isopropényl-benzyluréthanne, allyluréthanne, de même qu'au groupe des éthers allyliques ou vinyliques substitués ou non, ou encore au groupe des amides ou des imides éthyléniquement insaturées, ou encore au groupe constitué par l'acrylamide et le méthacrylamide, et préférentiellement méthacrylique, R20 désigne un groupe d'oxyde d'alkylène ayant de 1 à 6 atomes de carbone, préférentiellement un groupe d'oxyde d'éthylène et d'oxyde de propylène, très préférentiellement un groupe d'oxyde d'éthylène, m est un entier compris entre 20 et 30, préférentiellement entre 23 et 27, et est très préférentiellement égal à 25, R3 désigne une chaîne alkyle linéaire ou ramifiée ayant de 28 à 33 atomes de carbone, préférentiellement de 30 à 33 atomes de carbone, et ayant très préférentiellement 32 atomes de carbone. 11 - Formulation selon la revendication 10, caractérisée en ce que ledit copolymère non réticulé est constitué, exprimé en pourcentage en poids de chacun des constituants (le total a + b + c étant égal à 100 %) de : a) 25 % à 60 %, préférentiellement 30 % à 50 % d'acide (méth)acrylique, b) 40 % à 75 %, préférentiellement 50 % à 70 % de (méth)acrylate d'alkyle ayant de 1 à 25 atomes de carbone, préférentiellement de 1 à 4 atomes de carbone, ce méthacrylate d'alkyle étant préférentiellement le (méth)acrylate d'éthyle, c) 1 % à 20 %, préférentiellement 5 % à 15 % d'un monomère de formule R, ù (RZO)m ù R3, où : R, désigne un radical contenant une fonction insaturée polymérisable, appartenant au groupe des vinyliques ainsi qu'au groupe des esters acrylique, méthacrylique, maléique, ainsi qu'au groupe des insaturés uréthannes tels que les acryluréthanne, méthacryluréthanne, a-a' diméthyl- isopropényl-benzyluréthanne, allyluréthanne, de même qu'au groupe des éthers allyliques ou vinyliques substitués ou non, ou encore au groupe des amides ou des imides éthyléniquement insaturées, ou encore au groupeconstitué par 1'acrylamide et le méthacrylamide, et préférentiellement méthacrylique, R2O désigne un groupe d'oxyde d'alkylène ayant de 1 à 6 atomes de carbone, préférentiellement un groupe d'oxyde d'éthylène et d'oxyde de propylène, très préférentiellement un groupe d'oxyde d'éthylène, m est un entier compris entre 20 et 30, préférentiellement entre 23 et 27, et est très préférentiellement égal à 25, R3 désigne une chaîne alkyle linéaire ou ramifiée ayant de 28 à 33 atomes de carbone, préférentiellement de 30 à 33 atomes de carbone, et ayant très préférentiellement 32 atomes de carbone. 12 - Formulation selon l'une des revendications 10 ou 11, caractérisée en ce que ledit copolymère non réticulé est totalement ou partiellement neutralisé par au moins un agent de neutralisation, choisi parmi les hydroxydes et / ou oxydes de calcium, de magnésium, de lithium, de baryum, les hydroxydes de sodium, de potassium, ou l'ammoniaque, les amines primaires, secondaires, ou tertiaires, et leurs mélanges. 13 - Formulation selon l'une des revendications 10 à 12, caractérisée en ce que ledit copolymère non réticulé est obtenu par des procédés de polymérisation radicalaire en solution, en émulsion directe ou inverse, en suspension ou précipitation dans des solvants, en présence de systèmes catalytiques et d'agents de transfert, ou encore par des procédés de polymérisation radicalaire contrôlée et préférentiellement par la polymérisation contrôlée par des nitroxydes (NMP) ou par des cobaloxymes, la polymérisation par transfert d'atome radicalaire (ATRP), la polymérisation radicalaire contrôlée par des dérivés soufrés, choisis parmi des carbamates, des dithioesters ou des trithiocarbonates (RAFT) ou des xanthates. 14 - Formulation selon l'une des revendications 10 à 13, contenant de l'eau et au moins un liant hydraulique, ainsi qu'un additif rhéologique, caractérisée en ce que le rapport eau / liant hydraulique (E/L) est strictement supérieur à 0,25, préférentiellement 0,30, très préférentiellement 0,35. 15 - Formulation selon l'une des revendications 10 à 14, contenant de l'eau et au moins un liant hydraulique, ainsi qu'un additif rhéologique, caractérisée en ce qu'elle contient de 0,05 % à 3 %, préférentiellement de 0,1 % à 2 %, très préférentiellement de 0,1 % à 1,5 % en poids sec dudit additif rhéologique par rapport au poids sec de liant hydraulique. 16 - Formulation selon l'une des revendications 10 à 15, contenant de l'eau et au moins un liant hydraulique, ainsi qu'un additif rhéologique, caractérisée en ce qu'elle contient aussi des granulats. 17 - Formulation selon l'une des revendications 10 à 16, contenant de l'eau et au moins un liant hydraulique, ainsi qu'un additif rhéologique, caractérisée en ce qu'elle contient aussi un autre additif choisi parmi un plastifiant, un superplastifiant, un dispersant, un antimousse ou leurs mélanges. 18 - Formulation selon l'une des revendications 10 à 17, contenant de l'eau et au moins un liant hydraulique, ainsi qu'un additif rhéologique, caractérisée en ce qu'elle est obtenue par un procédé de vibrocompaction comportant : 20 1) une étape de fabrication d'une formulation contenant au moins un liant hydraulique, de l'eau, éventuellement des granulats et éventuellement d'autres additifs choisis parmi un plastifiant, un superplastifiant, un dispersant, un antimousse ou leurs mélanges, par mélange de ces différents constituants, 2) une étape de repos de la formulation après mélange, 25 3) une étape d'introduction dans un moule de ladite formulation, 4) une étape qui est la combinaison d'une action de compression et d'une action de vibration exercées sur le moule, 5) une étape de sortie du moule de la pièce obtenue à l'issue de l'étape 4). 15